(57)【要約】【課題】  紙や木や布等に対しても十分な接着力を発揮することができ、またシミ等を発生させることがなく優れた外観品質の接着面を得ることができる粘着性エアゾール組成物および接着用エアゾールを提供すること。【解決手段】  粘着性物質１と、該粘着性物質を溶解しない溶剤２と、前記粘着性物質１および溶剤２を共に溶解する噴射ガス３からなる粘着性エアゾール組成物と、このような粘着性エアゾール組成物を、スプレー缶に充填した接着用エアゾール。なお、前記各成分は、重量％で０．１〜３０％の粘着性物質と、５〜９５％の溶剤と、５〜９５％の噴射ガスを含有させることが好ましい。【選択図】      図１
2005120295.tif 000002
【特許請求の範囲】
【請求項１】
粘着性物質と、該粘着性物質を溶解しない溶剤と、前記粘着性物質および溶剤を共に溶解する噴射ガスからなることを特徴とする粘着性エアゾール組成物。
【請求項２】
重量％で、０．１〜３０％の粘着性物質と、５〜９５％の溶剤と、５〜９５％の噴射ガスを含有している請求項１に記載の粘着性エアゾール組成物。
【請求項３】
請求項１または請求項２に記載の粘着性エアゾール組成物を、スプレー缶に充填したことを特徴とする接着用エアゾール。
【発明の詳細な説明】
【技術分野】
【０００１】
本発明は、紙や木や布等に対しても十分な接着力を発揮することができる粘着性エアゾール組成物および接着用エアゾールに関するものである。
【背景技術】
【０００２】
従来から、金属類、プラスチック類、ガラス類等の平滑面を有する材料に使用するエアゾール型の接着剤は種々開発され提案されている。しかしながら、このような接着剤を紙類、木類、布類等の平滑面を有しない材料に使用すると、接着性物質が繊維内に浸透してしまい十分な接着力を発揮することができないという問題点や、浸透した部分がシミになって製品の外観品質を劣化させるという問題点があった。従って、紙や木や布等に対しても十分な接着力を発揮することができるエアゾール型の接着剤の要望は大きく、その開発が待たれていた。
【０００３】
一方、特許文献１に示されるように、紙オムツ等の生産ラインにおける間欠動スプレー塗装機の接着剤吐出安定性を目的として、ビニル芳香族炭化水素とブタジエンからなるブロックポリマーを用いた接着組成物が提案されている。しかしながら、これは吐出圧の大きなスプレー塗装機のノズル詰まりを防止するものであり、一般家庭で簡単に利用するエアゾールにそのまま適用することはできないものであった。
【特許文献１】特開平１０−４６１２９号公報
【発明の開示】
【発明が解決しようとする課題】
【０００４】
本発明は、上記のような従来の問題点を解決して、紙や木や布等に対しても十分な接着力を発揮することができ、またシミ等を発生させることがなく優れた外観品質の接着面を得ることができる粘着性エアゾール組成物および接着用エアゾールを提供することである。
【課題を解決するための手段】
【０００５】
本発明は、粘着性物質と、該粘着性物質を溶解しない溶剤と、前記粘着性物質および溶剤を共に溶解する噴射ガスからなることを特徴とする粘着性エアゾール組成物と、このような粘着性エアゾール組成物を、スプレー缶に充填したことを特徴とする接着用エアゾールである。なお、前記成分は重量％で、０．１〜３０％の粘着性物質と、５〜９５％の溶剤と、５〜９５％の噴射ガスを含有しているものとすることが好ましい。
【発明の効果】
【０００６】
本発明の粘着性エアゾール組成物は、粘着性物質と、該粘着性物質を溶解しない溶剤と、前記粘着性物質および溶剤を共に溶解する噴射ガスからなるものであり、粘着性物質を紙や布等の基材上に凝集させることにより、従来のように粘着性物質が紙や布等の繊維に浸透するのを防止して、十分な粘着力を確保するとともに、シミ等の発生も防止するのである。
【発明を実施するための最良の形態】
【０００７】
以下に、図面を参照しつつ本発明の好ましい形態を示す。
【０００８】
本発明の粘着性エアゾール組成物は粘着性物質と、該粘着性物質を溶解しない溶剤と、前記粘着性物質および溶剤を共に溶解する噴射ガスからなる点に特徴的構成を有する。これは本発明者が研究した結果、従来のものが粘着性物質を溶剤中に溶解させたものであり、基材上に噴霧すると粘着性物質は溶剤とともに基材内へ浸透してしまい、表面に粘着性物質が残らず十分な接着力を発揮することができないうえ、中にしみ込んだ粘着性物質がシミ等を発生させることを究明し、これを解決するために本発明を完成するに至ったものである。
【０００９】
従来のものを図２とともに説明すると、スプレー直後は粘着性物質１、溶剤２、噴射ガス３は均一に溶解した状態にある（図２（ａ）参照）。次いで、基材上に到達する過程では噴射ガス３が徐々に揮発していくが、粘着性物質１は溶剤２に溶解した状態にある（図２（ｂ）参照）。更に、基材１０上に到達すると、基材１０上には粘着性物質１が溶剤２に均一に溶解した状態の皮膜が形成されることとなる（図２（ｃ）参照）。その後、大部分の粘着性物質１は溶剤２とともに基材１０内へしみ込んでゆき、表面上にはわずかな粘着性物質１しか残存しないこととなる。また、基材１０内にしみ込んだ溶剤２はやがては揮発して、内部には粘着性物質１が残ったままとなって、シミを発生させることとなるのである（図２（ｄ）参照）。
【００１０】
これに対して、本発明は図１に示すように、スプレー直後の状態は粘着性物質１、溶剤２、噴射ガス３が均一に溶解した状態にあり従来と同じであるが（図１（ａ）参照）、溶剤２は粘着性物質１を溶解しないため、基材上に到達する過程で粘着性物質１は徐々に凝集していくこととなる（図１（ｂ）参照）。そして、基材１０上に到達すると、粘着性物質１と溶剤２とは完全に分離して基材１０上には粘着性物質１が凝集した皮膜が形成されることとなる（図１（ｃ）参照）。次いで、溶剤２は大部分が揮発し、また一部は基材１０内へしみ込み、基材１０上には十分な接着力を有する粘着性物質１が凝集した皮膜が形成されることとなる。なお、基材１０内へしみ込んだ溶剤２も最終的には揮発してしまうこととなる（図１（ｄ）参照）。この結果、粘着性物質粒子が基材１０上で再凝集することにより、従来のように粘着性物質が紙や布等の繊維間に浸透することがなく、十分な粘着力を確保するとともに、シミ等の発生も確実に防止することとなる。
【００１１】
前記粘着性物質１としては、ＳＢＲ、ＮＢＲ、ＩＩＲ、ＳＩＳ、ＮＲ、ＣＲ、ＢＲ等のゴム系接着剤や、ユリア樹脂系、メラミン樹脂、フェノール樹脂、アクリル樹脂、エポキシ樹脂、ウレタン樹脂、シリコーン樹脂、シアノアクリレート樹脂等の樹脂系接着剤等を用いることができる。
【００１２】
溶剤２としては、炭素数１〜１０を含む有機溶剤、例えばノルマルヘキサン、イソヘキサン、シクロヘキサン、メチルアルコール、エチルアルコール、イソプロピルアルコール、アセトン、メチルエチルケトン、シクロヘキサノン、トルエン、キシレン、酢酸エチル、酢酸ブチル等の単体、あるいは２種以上含む混合溶液を用いることができる。
【００１３】
噴射ガス３としては、前記粘着性物質１および溶剤２を共に溶解するものが使用される。具体的には、プロパン、ブタン、ジメチルエーテル（ＤＭＥ）等の液化ガスや、ＨＦＣ−１５２ａ、ＨＦＣ−１３４ａ等のフロンガスの単体、あるいは２種以上含む混合ガスを用いることができる。
【００１４】
また、前記各成分は、重量％で、０．１〜３０％の粘着性物質１と、５〜９５％の溶剤２と、５〜９５％の噴射ガス３を含有するのが好ましい。
【００１５】
このような粘着性エアゾール組成物は、スプレー缶に充填され接着用エアゾールとして使用に供することができる。この場合には、基材１０の塗布したい部分に向けてスプレーするだけで簡単に接着層を形成することができ、簡便である。しかも、従来のように粘着性物質１が紙や布等の繊維間に浸透することがなく、十分な粘着力を確保するとともに、シミ等の発生も確実に防止して優れた外観品質を保証することとなる。
【実施例】
【００１６】
ＳＢＲ系接着剤：７重量％、イソヘキサン：５５重量％、ジメチルエーテル（ＤＭＥ）：３８重量％をスプレー缶に充填して接着用エアゾールを作成した。これを用いて布および紙上にスプレーしたところ、均一に噴霧することができ、また接着剤が染み込むこともなく良好な粘着性が発揮できることが確認できた。
【図面の簡単な説明】
【００１７】
【図１】本発明における接着皮膜の成形工程を示す説明図である。
【図２】従来例における接着皮膜の成形工程を示す説明図である。
【符号の説明】
【００１８】
１  粘着性物質
２  溶剤
３  噴射ガス
１０  基材
【図１】
2005120295.tif 000003
【図２】
2005120295.tif 000004